(57)【特許請求の範囲】
【請求項１】
多孔性支持体上に熱可塑性樹脂フィルムを積層してなり、熱エネルギーによって反転像を穿孔製版し、形成した孔を介して多孔性支持体側からフィルム側へインクを供給して印字する方法に使用する感熱孔版原紙において、前記熱可塑性樹脂フィルムを設けたのとは反対側の前記多孔性支持体上に、長手方向に一定の周期で幅方向にブリード防止領域を設けたことを特徴とする感熱孔版原紙。
【請求項２】
ブリード防止領域が、含フッ素セグメントとアクリルセグメントとのブロック共重合体を含む請求項１記載の感熱孔版原紙。
【発明の詳細な説明】
【０００１】
【発明の属する技術分野】
本発明は熱エネルギーにより穿孔製版される感熱孔版原紙に関し、詳しくは、印刷用インク中に含有される油や水が、未使用部にブリードするのを防止するためのブリード防止領域を設けた感熱孔版原紙に関する。
【０００２】
【従来の技術】
従来の製版印刷装置は、ロール状の感熱孔版原紙に製版後、所定の寸法に切断して版胴に巻き付けて印刷した後、孔版原紙を版胴から取り出すという工程を経ていた。このため、孔版原紙を切断するためのカッター、原紙搬送手段、印刷後の孔版原紙を排出する排版手段等を必要とし、構造が複雑であった。
【０００３】
このような従来の印刷機に代わるものとして、特開平９−９５０３８号に開示されているような製版印刷装置が提案されている。これは、給版装置や排版装置を省略し、製版装置と印刷装置を一体化したものであり、孔版印刷機の軽量化、簡略化、コスト低減等を図ることができる。この製版印刷装置はロール状に卷き取られた孔版原紙の繰り出し部と、製版印刷後の孔版原紙を卷きとるための卷き取り部とがつながっている。したがって、使用中または使用済みの印刷用インクが付着した孔版原紙が、孔版原紙の未使用部とつながっていることになる。
【０００４】
孔版印刷用インクは、揮発型インクと異なり、一般的に油中水滴型インクであるため、インク中には油と水が多く含まれており、インクの成分は紙等の中に浸透した後乾燥して定着する。このため、長時間放置するとインク中の油や水が毛細管現象により、未使用部に浸透する、いわゆるブリードという現象が起こる。未使用部は、穿孔製版するための熱エネルギーを加えるサーマルヘッドやプラテンロールなどと接触しているため、油や水によってこれらの部材が劣化することがある。また、付着した油や水の影響で製版性が損なわれたり、しわが入ったりして搬送性が損なわれるなどの問題点があった。さらに、ブリードによって孔版原紙の未使用部が汚染され、使用不能になることもあった。
【０００５】
【発明が解決しようとする課題】
本発明は、上記問題点を解決するためになされたもので、製版性や孔版原紙の搬送性を損なうことなく、印刷用インクに含有されている油や水が、孔版原紙の未使用部にブリードするのを防止することが可能な感熱孔版原紙を提供することを目的とする。
【０００６】
【課題を解決するための手段】
本発明の感熱孔版原紙は、多孔性支持体上に熱可塑性樹脂フィルムを積層してなり、熱可塑性樹脂フィルムを設けたのとは反対側の多孔性支持体上に、ブリード防止領域を長手方向に一定の周期で設けたことを特徴とする。
【０００７】
本発明で使用する多孔性支持体は、インク透過性であればよく、従来の多孔性部材を使用することができる。特に、マニラ麻、サイザル麻等を主体とした和紙、合成繊維と麻とで混合抄紙とした和紙、不織布、スクリーン紗等が好ましいが、これらに限定されるものではない。また、この多孔性支持体として使用する部材の厚さは２０〜２００μｍであることが好ましい。
【０００８】
本発明で使用する熱可塑性樹脂フィルムとしては、塩化ビニリデン、塩化ビニル、塩化ビニル−塩化ビニリデン共重合体、ポリプロピレン、ポリエステル等のフィルムが挙げられるが、これらに限定されるものではない。特に、製版にあたって、熱エネルギーの供給源としてサーマルヘッドを使用して穿孔する場合、厚さ１〜５μｍ程度のポリエステルフィルムが好ましい。
【０００９】
本発明のブリード防止領域の構成材料を鋭意検討した結果、本発明者は、含フッ素セグメントとアクリルセグメントからなるブロック共重合体（以下、「含フッ素ブロック共重合体」という。）を使用することが最も効果的であることを見いだした。この含フッ素ブロック共重合体としては、パーフロロアルキルアクリラートとメタクリル酸エステルとの共重合体等が挙げられる（押部義宏等、高分子論文集、第４６巻、第２号、第８９〜９４ページ、１９８９年）。
【００１０】
かかる含フッ素ブロック共重合体は、基材上に塗布することで撥水性、撥油性を発揮するが、これは含フッ素セグメントが表面で配列するためと考えられる。また、塗布された基材表面は摩擦力が低減するので、ブリード防止領域が搬送ローラーに引っかかって搬送性が劣るようなこともない。また、表面の粘着性が低下するため、ロール状に卷かれた孔版原紙同士が密着することを防止することもできる。
【００１１】
ブリード防止領域は、熱可塑性樹脂フィルムを設けたのとは反対側の多孔性支持体上に、孔版原紙の長手方向（搬送される方向）に対して、孔版原紙の全幅で一定周期をもって設ける。この周期は印刷される対象のサイズ、たとえばＡ４，Ｂ４等の紙のサイズ等にもよるが、３５０〜７００ｍｍが好ましい。また、ブリード防止領域の幅は、３．０〜２０．０ｍｍであることが好ましい。また、ブリードを防止する機能を考慮して、含フッ素ブロック共重合体は乾燥後の単位ｍ2当たりのｇ数（以下、「塗布量」という。）が２．０〜３．０ｇ／ｍ2であることが好ましい。
【００１２】
【発明の実施の形態】
本発明の感熱孔版原紙は以下のようにして製造することができる。
厚さ２０〜５０μｍのマニラ麻等を主体とした和紙のような多孔性支持体上に、厚さ約１〜５μｍのポリエステルフィルム等の熱可塑性樹脂フィルムを、トルエンに溶解した塩素化ポリプロピレン樹脂溶液を用いて貼りあわせる。次に、熱可塑性樹脂フィルムを設けたのとは反対側の多孔性支持体上に、グラビア印刷方式で本発明にかかる含フッ素ブロック共重合体をコーティングする。たとえば、長手方向に４５０ｍｍ間隔の周期で１０ｍｍ幅のブリード防止領域を設けるならば、直径約１４３．３ｍｍのグラビアロールの横方向に、１０ｍｍ幅で直線状に用紙の全幅で版を掘り印刷することで、感熱孔版原紙を製造することができる。なお、サーマルヘッドで製版する感熱孔版原紙の場合、製版時の熱によるべたつきを防止するため、多孔性支持体上のフィルム面に、シリコン樹脂またはフッ素樹脂等を含む溶液を、０．０１〜０．５ｇ／ｍ2の塗布量となるように塗布し、乾燥させて耐熱層を形成することが好ましい。
【００１３】
【実施例】
［実施例１］
厚さ約４０μｍのマニラ麻を主体とした和紙の上に、厚さ約１．８μｍのポリエステルフィルムを、接着剤として前述の塩化ポリプロピレンの樹脂溶液を用いて貼りあわせた。そして、ポリエステルフィルムを設けたのとは反対側の和紙上に、希釈溶剤にメチルエチルケトンを使用したモディパーＦ２００（含フッ素ブロック共重合体；日本油脂（株）製）の固形分３０％液を、本実施例では下記評価試験に供するため、長手方向に周期１２０ｍｍ、幅１０ｍｍ、用紙幅２５ｍｍの全幅で塗布量が２．０ｇ／ｍ2となるように、グラビア印刷方式でコーティングしてブリード防止領域を設け、本発明にかかる感熱孔版原紙を作成した。
【００１４】
［比較例１］
モディパーＦ２００の代わりに、サイマックＵＳ−２９１（アクリル−シリコン系グラフト共重合体、固形分３０％；東亜合成（株）製）を使用する以外は、実施例１と同様にして感熱孔版原紙を作成した。
【００１５】
［比較例２］
モディパーＦ２００の代わりに、ダイアロマーＳＰ−２０３Ｖ（塩ビ−シリコン共重合体、固形分１５％；大日精化工業（株）製）を使用する以外は、実施例１と同様にして感熱孔版原紙を作成した。
【００１６】
［比較例３］
モディパーＦ２００の代わりに、サーフロン  Ｓ−１３１（パーフルオロアルキルベタイン、固形分３０％；旭硝子（株）製）を使用する以外は、実施例１と同様にして感熱孔版原紙を作成した。
【００１７】
［評価試験］
実施例１および比較例１、２、３で得られた感熱孔版原紙を、２００ｍｍ幅で切断して短冊状にした。エスプリ２１デジタル感熱孔版印刷機用インク（ＢＨ型粘度計、ローターＮｏ．７、２０ｒｐｍで約７，０００ｃＰ；セイキ工業（株）製）１０ｍｌを、和紙側の面の中央に塗布したのち、下記２種類の条件にて恒温層中に、３日、７日、２０日および４０日静置し、塗布した位置からのブリードを観察した。
（条件１）
温度：２０゜Ｃ
相対湿度：６０％
（条件２）
温度：４０゜Ｃ
相対湿度：３０％
【００１８】
［評価結果］
上記評価試験の結果を下記表に示す。
【表１】
0003679554.tif 000002
上記表中、インクの成分が最初にブリード防止領域に接する部分で完全に止まっていた場合を○、ブリード防止領域内部までブリードしていたが、そこを越えてブリードが見られなかった場合を△、ブリード防止領域を越えてインクの成分がブリードしていた場合を×として表した。
【００１９】
この結果から分かるように、実施例１のブリード防止領域を設けた感熱孔版原紙では、ブリード防止領域でインクの成分のブリードは完全に阻止されていた。一方、比較例１、２および３の感熱孔版原紙では、温度が２０゜Ｃで３日間静置した場合のみ、ブリード防止領域内部でインクの成分が止まっていたが、他の条件ではブリード防止領域が機能していなかったことがわかる。
【００２０】
【発明の効果】
本発明の感熱孔版原紙によれば、印刷用インクの成分が用紙の未使用部にブリードするのを完全に防止することができる。これにより、従来の感熱孔版原紙で生じていたような、ブリードによるサーマルヘッドやプラテンロール等の部材の劣化を防止することができ、また、ブリードによって生じる用紙の搬送性の低下や製版性の低下を生じることもない。したがって、感熱孔版印刷精度をつねに良好に保つことができる。